АКТИВНЫЙ ЛАЗЕРНЫЙ ЭЛЕМЕНТ НА ЭПОКСИОЛИГОМЕРЕ

Полезная модель относится к оптическому приборостроению и предназначена для проведения исследований в области спектрального анализа.
Известен твердотельный активный лазерный элемент, выполненный в виде диска из эпоксиполимера, активированного органическими красителями. (Поляков В.Е., Потапов А.И. Лазеры на красителях. Учебное пособие. - СПб; СЗПИ, 1993. - 130 с.) [1]. Однако, коэффициент поглощения у эпоксиполимеров в видимой и ультрафиолетовой частях спектра выше, чем у эпоксиолигомеров, что затрудняет накачку.
Недостатком данного элемента является низкий квантовый выход люминесценции и нагрев при накачке.
Задачей предлагаемой полезной модели является увеличение квантового выхода люминесценции и уменьшение нагрева при накачке.
Техническим результатом полезной модели является уменьшение коэффициента поглощения в видимой и ультрафиолетовой областях спектра.
Указанная задача достигается благодаря тому, что активный лазерный элемент в виде дика, выполненный из вещества, активированного органическими красителями, согласно полезной модели, активный лазерный элемент дополнительно снабжен оболочкой, выполненной в виде диска, нижняя и верхняя часть которой выполнены из стеклянных пластин, а торец из эпоксиполимерного кольца, при этом в качестве вещества используется эпоксиолигомер.
Сущность предлагаемого устройства представлена на чертеже, где изображен активный лазерный элемент на эпоксиолигомере.
Эпоксиолигомер 3, активированный органическими красителями заключен в оболочку, выполненную в виде диска, нижняя и верхняя часть которой выполнены из стеклянных пластин 1, а торец из эпоксиполимерного кольца 2. Коэффициент преломления стеклянных пластин 1 равен коэффициенту преломления эпоксиолигомера 3, активированного органическими красителями.
К эпоксиполимерному кольцу 2 вначале приклеивается эпоксиполимером нижняя стеклянная пластина 1, затем полость внутри эпоксиполимерного кольца 2 и нижней стеклянной пластиной 1 заполняется эпоксиолигомером 3, активированным органическим красителем. После чего к эпоксиполимерному кольцу 2 приклеивается эпоксиполимером верхняя стеклянная пластина 1.
Излучение накачки падает на стеклянную пластину 1 и проникает в эпоксиолигомер 3, активированный органическими красителями не претерпевая преломления на границе раздела сред «стекло-эпоксиолигомер», т.к. их коэффициенты преломления равны. Под действием излучения накачки краситель в эпоксиолигомере 3 люминесцируют. Коэффициент поглощения стекла и эпоксиолигомера в видимом и ультрафиолетовом диапазоне меньше, чем у эпоксиполимера. Следовательно, возрастет квантовый выход люминесценции и уменьшится нагрев при накачке.
Более низкий коэффициент поглощения стекол и эпоксиолигомера в видимом и ультрафиолетовом диапазоне повысит квантовый выход люминесценции и уменьшит нагрев активного лазерного элемента.